【手続補正書】
【提出日】平成28年9月20日(2016.9.20)
【手続補正１】
【補正対象書類名】特許請求の範囲
【補正対象項目名】全文
【補正方法】変更
【補正の内容】
【特許請求の範囲】
【請求項１】
顔料と；
担体と；
分散剤と；
共力剤とを含み、（ａ）所与の共力剤サンプルについて、このサンプルの８０〜１００％は、容積平均粒径が５０〜２００ナノメートルであり；（ｂ）前記共力剤は、表面積が３０〜１００ｍ２／グラムであり；（ｃ）前記共力剤は、密度が０．６グラム／ｃｍ３より大きく２グラム／ｃｍ３までである、転相インク組成物。
【請求項２】
前記顔料は、金属フタロシアニン、金属を含まないフタロシアニンならびにこれらの混合物および組み合わせからなる群から選択される、請求項１に記載の転相インク組成物。
【請求項３】
前記顔料は、シアン、グリーン、ブルー、ブラック、カーボンブラック、Ｃ．Ｉ．Ｐｉｇｍｅｎｔ  Ｂｌｕｅ  １５：０、Ｃ．Ｉ  Ｐｉｇｍｅｎｔ  Ｂｌｕｅ  １５：１、Ｃ．Ｉ．Ｐｉｇｍｅｎｔ  Ｂｌｕｅ  １５：２、Ｃ．Ｉ．Ｐｉｇｍｅｎｔ  Ｂｌｕｅ  １５：３、Ｃ．Ｉ．Ｐｉｇｍｅｎｔ  Ｂｌｕｅ  １５：４、Ｃ．Ｉ．Ｐｉｇｍｅｎｔ  Ｂｌｕｅ  １５：５、Ｃ．Ｉ．Ｐｉｇｍｅｎｔ  Ｂｌｕｅ  １５：６、Ｃ．Ｉ．Ｐｉｇｍｅｎｔ  Ｇｒｅｅｎ  ７、Ｃ．Ｉ．Ｐｉｇｍｅｎｔ  Ｇｒｅｅｎ  ３６、Ｃ．Ｉ．Ｐｉｇｍｅｎｔ  Ｂｌａｃｋ  ７、銅フタロシアニンならびにこれらの混合物および組み合わせからなる群から選択される、請求項１に記載の転相インク組成物。
【請求項４】
前記担体は、パラフィン、微結晶性ワックス、ポリエチレンワックス、ポリメチレンワックス、エステルワックス、アミドワックス、脂肪酸、脂肪族アルコール、脂肪族アミド、スルホンアミド材料、トール油ロジン、ロジンエステル、エチレン／酢酸ビニルコポリマー、エチレン−アクリル酸コポリマー／エチレン／酢酸ビニル／アクリル酸コポリマー、アクリル酸とポリアミドのコポリマー、イオノマー、およびこれらの混合物からなる群の１つである、請求項１に記載の転相インク組成物。
【請求項５】
前記分散剤が、以下の式の化合物
【化１】
2014074168.tif 000001
またはその混合物であり、式中、ＲとＲ’は、同じであるか、または異なっており、ＲおよびＲ’は、独立して、３７個から４７個までの炭素原子を含む直鎖アルキル基から選択され、ｍは、１〜３０の整数である、請求項１に記載の転相インク組成物。
【請求項６】
所与の共力剤サンプルについて、前記サンプルの８０〜９０％は、容積平均粒径が４０マイクロメートル未満であり；
前記共力剤は、表面積が７０ｍ２／グラムであり；
前記共力剤は、密度が１．６グラム／ｃｍ３である、請求項１に記載の転相インク組成物。
【請求項７】
前記共力剤は、以下の式の化合物
【化２】
2014074168.tif 000002
であり、式中、Ａ、Ｂ、ＣおよびＤ、Ａ’、Ｂ’、Ｃ’およびＤ’、Ａ’’、Ｂ’’、Ｃ’’およびＤ’’、Ａ’’’、Ｂ’’’、Ｃ’’’およびＤ’’’は、それぞれ独立して、水素、ＳＯ３Ｈ、ＳＯ３−からなる群から選択され、前記共力剤は、ｎが０、１、２、３、４またはそれ以上の数の混合であるか、またはｎは０、１および２の混合である化合物の混合物を含む、請求項１に記載の転相インク組成物。
【請求項８】
前記転相インク組成物は、少なくとも２０日にわたって１２０℃でエージングしたとき、安定な粒径を有している、請求項１に記載の転相インク組成物。
【請求項９】
前記転相インク組成物は、（ａ）請求項１の新しく濾過した転相インク組成物を用いて第１のベタ領域の印刷を印刷することと、（ｂ）プリンター内に静かに乱さない状態で３日間放置した請求項１の転相インク組成物を用いて第２のベタ領域の印刷を印刷することと、（ｃ）第１のベタ領域の印刷と第２のベタ領域の印刷を目で見て比較し、０〜５のスケールを用いてランクを割り当てることとを含み、０はバンディングが観察されないことを意味し、５は激しくバンディングが観察されることを意味するバンディング試験で、バンディングのランクが０である、請求項１に記載の転相インク組成物。
【請求項１０】
前記転相インク組成物は、（ａ）請求項１の新しく濾過した転相インク組成物を用いて第１のベタ領域の印刷を印刷することと、（ｂ）プリンター内に静かに乱さない状態で１０日間放置した請求項１の転相インク組成物を用いて第２のベタ領域の印刷を印刷することと、（ｃ）第１のベタ領域の印刷と第２のベタ領域の印刷を目で見て比較し、０〜５のスケールを用いてランクを割り当てることとを含み、０はバンディングが観察されないことを意味し、５は激しくバンディングが観察されることを意味するバンディング試験で、バンディングのランクが２以下である、請求項１に記載の転相インク組成物。
【請求項１１】
顔料と、担体と、分散剤と、共力剤とを合わせ、転相インク組成物を製造することを含み、（ａ）所与の共力剤サンプルについて、このサンプルの８０〜１００％は、容積平均粒径が５０〜２００ナノメートルであり、（ｂ）前記共力剤は、表面積が３０〜１００ｍ２／グラムであり、（ｃ）前記共力剤は、密度が約０．６グラム／ｃｍ３より大きく、２グラム／ｃｍ３までである、転相インク組成物を調製する方法。
【請求項１２】
前記分散剤が、以下の式の化合物
【化３】
2014074168.tif 000003
またはその混合物であり、式中、ＲとＲ’は、同じであるか、または異なっており、ＲおよびＲ’は、独立して、３７個から４７個までの炭素原子を含む直鎖アルキル基から選択され、ｍは、１〜３０の整数である、請求項１１に記載の方法。
【請求項１３】
前記共力剤は、以下の式の化合物
【化４】
2014074168.tif 000004
であり、式中、Ａ、Ｂ、ＣおよびＤ、Ａ’、Ｂ’、Ｃ’およびＤ’、Ａ’’、Ｂ’’、Ｃ’’およびＤ’’、Ａ’’’、Ｂ’’’、Ｃ’’’およびＤ’’’は、それぞれ独立して、水素、ＳＯ３Ｈ、ＳＯ３−からなる群から選択され、前記共力剤は、ｎが０、１、２、３、４またはそれ以上の数の混合であるか、またはｎは０、１および２の混合である化合物の混合物を含む、請求項１１に記載の方法。
【請求項１４】
顔料と、担体と、分散剤と、共力剤とを含み、（ａ）所与の共力剤サンプルについて、このサンプルの８０〜１００％は、容積平均粒径が５０〜２００ナノメートルであり、（ｂ）前記共力剤は、表面積が３０〜１００ｍ２／グラムであり、（ｃ）前記共力剤は、密度が約０．６グラム／ｃｍ３より大きく、２グラム／ｃｍ３までであるような転相インク組成物をインクジェット印刷装置に組み込むことと、
前記インク組成物を溶融させることと、
溶融したインクの液滴を基材の上に画像のパターンになるように放出させることとを含む方法。
【請求項１５】
前記分散剤が、以下の式の化合物
【化５】
2014074168.tif 000005
またはその混合物であり、式中、ＲとＲ’は、同じであるか、または異なっており、ＲおよびＲ’は、独立して、３７個から４７個までの炭素原子を含む直鎖アルキル基から選択され、ｍは、１〜３０の整数である、請求項１４に記載の方法。
【請求項１６】
前記共力剤は、以下の式の化合物
【化６】
2014074168.tif 000006
であり、式中、Ａ、Ｂ、ＣおよびＤ、Ａ’、Ｂ’、Ｃ’およびＤ’、Ａ’’、Ｂ’’、Ｃ’’およびＤ’’、Ａ’’’、Ｂ’’’、Ｃ’’’およびＤ’’’は、それぞれ独立して、水素、ＳＯ３Ｈ、ＳＯ３−からなる群から選択され、前記共力剤は、ｎが０、１、２、３、４またはそれ以上の数の混合であるか、またはｎは０、１および２の混合である化合物の混合物を含む、請求項１４に記載の方法。
【請求項１７】
顔料と、担体と、分散剤と、共力剤とを含み、（ａ）所与の共力剤サンプルについて、このサンプルの８０〜１００％は、容積平均粒径が５０〜２００ナノメートルであり、（ｂ）前記共力剤は、表面積が３０〜１００ｍ２／グラムであり、（ｃ）前記共力剤は、密度が約０．６グラム／ｃｍ３より大きく、２グラム／ｃｍ３までであるような転相インク組成物を含有する、インクジェットプリンターのスティックまたはペレット。
【請求項１８】
前記分散剤が、以下の式の化合物
【化７】
2014074168.tif 000007
またはその混合物であり、式中、ＲとＲ’は、同じであるか、または異なっており、ＲおよびＲ’は、独立して、３７個から４７個までの炭素原子を含む直鎖アルキル基から選択され、ｍは、１〜３０の整数である、請求項１７に記載のインクジェットプリンターのスティックまたはペレット。
【請求項１９】
前記共力剤は、以下の式の化合物
【化８】
2014074168.tif 000008
であり、式中、Ａ、Ｂ、ＣおよびＤ、Ａ’、Ｂ’、Ｃ’およびＤ’、Ａ’’、Ｂ’’、Ｃ’’およびＤ’’、Ａ’’’、Ｂ’’’、Ｃ’’’およびＤ’’’は、それぞれ独立して、水素、ＳＯ３Ｈ、ＳＯ３−からなる群から選択され、前記共力剤は、ｎが０、１、２、３、４またはそれ以上の数の混合であるか、またはｎは０、１および２の混合である化合物の混合物を含む、請求項１７に記載のインクジェットプリンターのスティックまたはペレット。
【請求項２０】
前記担体は、パラフィン、微結晶性ワックス、ポリエチレンワックス、ポリメチレンワックス、エステルワックス、アミドワックス、脂肪酸、脂肪族アルコール、脂肪族アミド、スルホンアミド材料、トール油ロジン、ロジンエステル、エチレン／酢酸ビニルコポリマー、エチレン−アクリル酸コポリマー／エチレン／酢酸ビニル／アクリル酸コポリマー、アクリル酸とポリアミドのコポリマー、イオノマー、およびこれらの混合物からなる群の１つである、請求項１７に記載のインクジェットプリンターのスティックまたはペレット。